FR 2841489 A1 20040102 FR 0208217 A 20020701 LES ETAPES DE PRODUCTION: FUSION D'OR ET DE PIERRE VOLCANIQUE 1. Le procédé de fabrication est pluriforme de tout ou autre partie pierre volcanique destiné à la création de bijoux en pièce unique ou en série, en métaux. Précieux ou commun, il permet d'obtenir la forme des motifs à des fins de montage en bijouterie joaillerie qui est fabriquée manuellement, et qui peuvent être fabriquées en cire ou en métal selon le procédé de fusion d'or et toute pierre volcanique. En positionnant directement tout ou partie des pierres volcaniques dans de la cire. Injecté dans l'eau pour obtenir la forme des pépites qu'on vient incruster les pierres volcaniques dans un cylindre que l'on remplit de revêtement pour bijouterie destiné à la fonte à haute température. Le ou les motifs pluriformes sont ensuite montés sur une embase en caoutchouc du même diamètre que le cylindre sélectionne puis une tige de coulée d'un diamètre d'environ six millimètres en cire et fixer au centre de l'embase pour pouvoir y fixer les motifs. Pluriformes à l'aide de tiges d'alimentations en cire d'un diamètre plus petit que la tige de coulée sur lesquelles seront fixés les motifs pluriformes incrusté des pierre volcaniques à l'aide de cire d'injection liquide que l'on laisse ensuite sécher afin que le ou les motifs pluriformes soient solidaires de la tige d'alimentation, elles même solidaires de la tige de couler formant ainsi une arborescence afin que le métal en fusion se répartisse dans toute l'empreinte au moment de la coulée après cuisson du cylindre. Le ou les motifs pluriformes ainsi fixés en arbre sont enduites d'argent mouillant que l'on laisse sécher avant la pose du cylindre sur l'embase. Le cylindre est fixé sur l'embase et,on.le-=danche, cette fonction,à l'aide de lireiiquide que l'on laisse sécher pour obturer en extérieur les trous sur les cylindres sur toute sa hauteur et fixer à l'aide d'une bande adhésive afin de permettre le remplissage. Le cylindre est alors rempli doucement et progressivement jusqu'en haut du revêtement dilué entre 38 et 40 % d'eau. 2. Un dégazage par dépression entre - 0.8 et - une barre de dépression du cylindre est impératif pour enlever les bulles d'air contenues dans le plâtre lors du remplissage. Le cylindre est ensuite laissé 1 heure a l'air ambiante afin que le revêtement durcisse avant la mise en cuisson. Le cylindre est ensuite enfourné pour une cuisson à température de 7300, jusqu'à complète carbonisation du ou des motifs pluriformes inclus dans le cylindre. Le métal en fusion et ensuite versé dans le cylindre par un procédé au choix de coulée centrifuge, coulée par gravitation et dépression. Apres un refroidissement, le cylindre est plongé dans l'eau pour obtenir l'éclatement du revêtement. Les émerissages et polissage sont alors nécessaires avant le montage des différentes parties pour la réalisation du bijoux. Revendications. 1. Procédé de fabrication des bijoux pluriformes caractérisé en ce qu'on positionne des pierres volcaniques dans un modèle en cire perdu et on coule le métal directement sur les pierres. 2. Procédé de fabrication des bijoux selon la revendication 1 caractérisé en ce que les motifs pluriformes munie de tige d'alimentaion et de la tige de coulée sont montés sur une embase en caoutchouc, et ensuite sechés pour être solidarisés. 3. Procédé de fabrication selon les revendications 1 et 2, caractérisé en ce que l'ensemble du modèle est enduit d'argent mouillant et seché avant la pose du cylindre sur l'embase. 4. Procédé selon l'une quelquonque des revendications précédentes caractésé en ce que l'ensemble est couvertpar le cylindre métallique et rempli de revêtement 38 à 40% dilué dans l'eau. 5. Procédé selon l'une quelquonque des revendications précédentes caractérisé en ce que après le dégazage par dépression, on procéde au durcissement du revêtement pendant 1 heure à l'air ambiant et ensuite par enfournement à une cuisson à 730'C puis ensuite à la coulée.